(57)【要約】【課題】木質床材の表面に化粧溝を施した床材の化粧溝まで塗装する床材の塗装方法を提供することを課題とする。【解決手段】表面に化粧溝２を有する床材１の塗装方法において、床材１の表面及び化粧溝２をスポンジロール４で塗装した後、乾燥し、前記スポンジロール４で塗装した塗料８と親和性のある塗料９をフローコーター１０で床材１の全面に塗布する表面に化粧溝を有する床材の塗装方法。前記スポンジロール４で塗装した塗料８と親和性のある塗料９をフローコーター４で床材１の全面に塗布した後、更に、床材１を乾燥することが好ましい。表面に形成される化粧溝２はＶ型、Ｕ型、角型、台形型のいずれかの溝である。【選択図】図２
2008280807.tif 000002
【特許請求の範囲】
【請求項１】
表面に化粧溝を有する床材の塗装方法において、床材の表面及び化粧溝をスポンジロールで塗装した後、乾燥し、前記スポンジロールで塗装した塗料と親和性のある塗料をフローコーターで床材の全面に塗布する表面に化粧溝を有する床材の塗装方法。
【請求項２】
前記スポンジロールで塗装した塗料と親和性のある塗料をフローコーターで床材の全面に塗布した後、乾燥する請求項1記載の表面に化粧溝を有する床材の塗装方法。
【請求項３】
表面に形成される化粧溝がＶ型、Ｕ型、角型、台形型のいずれかの溝である請求項１ないし２いずれか記載の表面に化粧溝を有する床材の塗装方法。
【発明の詳細な説明】
【技術分野】
【０００１】
本発明は合板等の木質板材の表面に化粧単板等を貼着した床材に化粧溝を施した床材の塗装方法に関するものである。
【背景技術】
【０００２】
このような床材の表面は化粧単板の木目を生かすために透明性の高い塗料が使用され表面に塗装が施される。しかし化粧溝部を設けた場合は基本的に溝部の塗装等は困難であり、表面部のみが塗装されるのが一般的である。
【０００３】
床材の表面部は多くの場合下塗り塗装が行われているが、下塗り塗装は素材との密着、素材の平滑化を目的とするものであり、溝部は低い部分であるために塗装が省略されるが、平滑性が悪かったり表面部との色の差が出たりして外観を損なうことがある。このために溝部にも塗装することが検討されているが種々の問題がある。
【特許文献１】特開２００３−７１３７２号公報（第３１頁、図１）
【発明の開示】
【発明が解決しようとする課題】
【０００４】
特許文献１に示されているものは使用する塗布ゴムロールの表面上に複数本の切り溝が塗布ロールの回転方向に対して平行に設けられている。これはロールコーターを用いて木質フロアー等の木質基材の表面に塗布ムラのない均一かつ平滑な厚膜塗膜を形成するものでフローコーターに代わるものを提供するものである。すなわちフローコーターでは膜切れの問題があり無溶剤紫外線硬化型塗料を用いた場合はロールコーターでは塗布ムラが生じやすい。このためにロールコーターでは塗装機と乾燥機を何台も配置する必要がある。一方フローコーターでは安定した塗装作業が得られるが塗布量が多くなりコストアップになる。すなわち特許文献１ではロールコーターにより塗布量がフローコーターの１／２ないし１／３で、フローコーターと同様の塗付ムラの無い厚膜塗膜を得ようとするものである。
【０００５】
この特許文献の実施例によるとゴムロールとその直下に位置する金属ロールからなるナチュラルロールコーターと紫外線照射装置とスポンジロールとその直下に位置する金属ロールからなるスポンジロールコーター、ゴムロールとその直下に位置する金属ロールからなるリバースコーターおよびゴムロールとその直下に位置する金属ロールをこの順に組み込んだ塗布機と、ゴムロールとその直下に位置する金属ロールとからなるナチュラルロールコーターとゴムロールとその直下に位置する金属ロールからなるナチュラルロールコーターが順に設置されている。
【０００６】
この特許文献に記載された発明では、スポンジロールコーターを用いているがスポンジロールコーターの形状、作用、塗料との関係等は不明である。スポンジロールは紫外線照射装置の後方に設置されており、中塗り塗装ラインの中に設けられておりスポンジロールコーターとナチュナルロールコーターの順に設置されているが、床材に化粧溝が設けられていることは記載されていないし、さらに化粧溝を塗装することも記載されていないものである。そして図にあるように非常に長い工程と多数の機器が要求される。
【０００７】
そこで本発明は、表面塗装をきれいに体裁よく仕上げることができ、特に、化粧溝への下塗りの塗料の塗布を確実に行うことができ、しかも、上塗りの塗料を高粘度のものを使用しても、塗料の密着性を良好に維持できる表面に化粧溝を有する床材の塗装方法を提供することを課題とする。
【課題を解決するための手段】
【０００８】
上記課題を解決するために、本発明に係る表面に化粧溝を有する床材の塗装方法の第一の特徴構成は、表面に化粧溝を有する床材の塗装方法において、床材の表面及び化粧溝をスポンジロールで塗装した後、乾燥し、前記スポンジロールで塗装した塗料と親和性のある塗料をフローコーターで床材の全面に塗布した点にある。
【０００９】
本発明に係る表面に化粧溝を有する床材の塗装方法の第二の特徴構成は、前記スポンジロールで塗装した塗料と親和性のある塗料をフローコーターで床材の全面に塗布した後、乾燥した点にある。
【００１０】
同第三の特徴構成は、請求項３に記載した如く、第一の特徴構成または第二の特徴構成のいずれかに加えて、表面に形成される化粧溝がＶ型、Ｕ型、角型、台形型のいずれかの溝である点にある。
【発明の効果】
【００１１】
請求項１に記載の表面に化粧溝を有する床材の塗装方法は前記構成であり、表面に化粧溝を有する床材の塗装方法において、床材の表面及び化粧溝をスポンジロールで塗装した後、乾燥し、前記スポンジロールで塗装した塗料と親和性のある塗料をフローコーターで床材の全面に塗布したから、当該下塗りの塗料がよく乾燥され、上塗りの塗料の下塗りの塗料へのしみ込みを防ぐことができ、その表面塗装をきれいに体裁よく仕上げることができる。又、特に化粧溝への下塗りの塗料の塗布を確実に行うことができる。更に、上塗りの塗料を高粘度のものを使用しても、塗料の密着性を良好に維持できる。
【００１２】
請求項２記載の表面に化粧溝を有する床材の塗装方法は、前記スポンジロールで塗装した塗料と親和性のある塗料をフローコーターで床材の全面に塗布した後、乾燥するものであるから、上塗りの塗料と下塗りの塗料との密着を短時間に効率よく行うことができる。
【００１３】
請求項３記載の表面に化粧溝を有する床材の塗装方法は、表面に形成される化粧溝がＶ型、Ｕ型、角型、台形型のいずれかの溝であるから、デザインのよい床材を得ることができる。
【発明を実施するための最良の形態】
【００１４】
以下、本発明の実施形態について図面を参照して、詳細に説明する。図１および図２は本発明における一実施例を示すスポンジロールを用いた塗装機の概要図である。１は塗装される床材であり表面に長手方向の化粧溝２あるいはデザインにより床材１の横方向の化粧溝３が設けられている。図中の４から７はスポンジロールコーターの各部材の概要を示しており、４はスポンジロール、５はスポンジロールの直下に設けられた金属ロール、６はドクターロール、７は塗料供給装置である。
【００１５】
スポンジロール４とドクターロール６は密着しており、該スポンジロール４とドクターロール６との密着度によりスポンジロール4の表面に供給される下塗りの塗料８の量が制御される。従って、スポンジロール４とドクターロール６との間の塗料供給装置７へは、スポンジロール４とドクターロール６の間の密着度によりスポンジロール４に供給される塗料８と同量の塗料８が供給される。
【００１６】
床材１上にスポンジロール４上の塗料８が適量塗布されるが、床材１上の余分な塗料８はスポンジロール４が床材１より離れるときに、スポンジロール４に吸収され一定量の塗料８が床材１に供給される。スポンジロール４は床材１に圧接されスポンジロール４の弾力性により化粧溝２、３内にもスポンジロール４が密着され化粧溝２、３にも塗料８が塗布される。塗料８の粘度は低粘度のものが好ましいが粘度が高くても化粧溝２、３内部にも塗装が可能である。
【００１７】
スポンジロール４と金属ロール５との間隔は床材１の厚さより小でありかつスポンジロール４が化粧溝２、３の底部に達するように設定されている。スポンジロール４から供給された塗料８は床材１上に一定圧力のもとに供給され塗布される。スポンジロール４は化粧溝２および３内にその弾力で入り込み化粧溝２および３を塗装する。それと同時に床材１の表面は塗料８によって塗装される。塗装時には低粘度の塗料８を使用すると、化粧溝２等を含む床材１全体を塗装し易くなる。塗布された塗料８は図２における前半の乾燥機１１により乾燥される。
【００１８】
化粧溝２、３や床材１表面に塗料８を塗布して乾燥した後、塗料８と親和性のある上塗りの塗料９がフローコーター１０で床材１の全面に塗布される。フローコーター１０からは膜状の塗料９が強制圧力がかからない状態で流下されるが、前もって塗料９と親和性のある塗料８が床材１の前面に塗装されているので、塗料９の塗布ムラが生じにくいものである。フローコーター１０で用いられる該親和性のある塗料９には圧力がかからないが上記と同様の理由により、下塗りの塗料８との密着性がよく、従って、該塗料９をある程度高粘度で耐摩耗性のある塗料を選択することができる。
【００１９】
床材１に塗布する塗料としては下塗りの塗料８と上塗りの塗料９とは親和性が良く、かつ、上塗りの塗料９は耐摩耗性のよい塗料が選択される。一般にはアクリレート樹脂塗料、エポキシ樹脂塗料、ウレタン樹脂塗料、ポリエステル樹脂塗料等が選択される。下塗りの塗料８はスポンジロール４で塗布される為に化粧溝２、３に生じた毛羽立ちがあってもスポンジロール４で押え付けられ全面に容易に塗布され塗料８により毛羽が押さえられる。
【００２０】
化粧溝２、３内には前もって塗料９と親和性のある塗料８が塗装されている結果、上塗りの塗料９を化粧溝２、３内に塗布しても色むらができず、従って、上塗りの塗料９が通常の塗装に用いられる塗料より高粘度であっても下塗りの塗料８の塗膜との密着性が良く表面部との色の差が出ないものとなる。上塗りの塗料９が床材１の塗布された後に、図２における後半の乾燥機１１により乾燥される。この後半の乾燥機１１の乾燥によって、上塗りの塗料９と下塗りの塗料８との密着を短時間に効率よく行うことができる。
【００２１】
本発明の変形例として、図示したスポンジロールコーターと同様のスポンジロールコーターをその前工程に取り付け、上記下塗りの塗料８を塗布する工程よりも前工程で、第一次下塗り塗装をすると（図示せず）、床材１の塗装仕上げが一層よくなる。
【００２２】
以上に説明したように、化粧溝２、３を有する床材１における塗装方法として本発明を用いることで、今まで塗装されにくかった化粧溝２、３内にも表面部と同様の塗装ができるものである。化粧溝２、３が塗装されることで化粧溝２、３部分の質感が向上し高級感が得られる。又化粧溝２、３に塗膜が形成されているために化粧溝２、３部分の耐水性が良くなる。
【図面の簡単な説明】
【００２３】
【図１】本発明の一実施例に係るスポンジロールコーターの概要斜視図である。
【図２】本工程の一部を横から見た場合の断面を示す概要図である。
【符号の説明】
【００２４】
１        床材
２        化粧溝
３        床材の横方向に設けた化粧溝
４        スポンジロール
５        金属ロール
６        ドクターロール
７        塗料供給装置
８        上塗りの塗料
９        下塗りの塗料
１０      フローコーター
１１      乾燥機
【図１】
2008280807.tif 000003
【図２】
2008280807.tif 000004